(57)【要約】【課題】マルテンサイト系高Ｃｒ鋼において、鋳造後に常温付近までスラブを冷却した場合でも、割れの生じない健全なスラブを得る。【解決手段】質量％で、Ｃ：０.０５〜０.５％、Ｃｒ：８〜１８％であるマルテンサイト系高Ｃｒ鋼の鋳造スラブが、鋳造後の冷却過程にある段階において、スラブ表面温度がＭｓ点まで降下しないうちにスラブを水槽に浸漬し、スラブ表面温度をＭｓ点以下にまで降下させてスラブ表層部をマルテンサイト組織としたのち、スラブを水槽から取り出し、スラブの中心部と表層部の温度差を利用してスラブ表面温度を２５０℃以上に復熱させることによりスラブ表層部のマルテンサイト組織を軟質化し、その後、常温空気中または保温カバー内にスラブを保持するマルテンサイト系高Ｃｒ鋼冷却スラブの製造方法。【選択図】図２
2010209416.tif 000002
【特許請求の範囲】
【請求項１】
質量％で、Ｃ：０.０５〜０.５％、Ｓｉ：１％以下、Ｍｎ：１％以下、Ｐ：０.０４％以下、Ｓ：０.０４％以下、Ｃｒ：８〜１８％、Ｎ：０.１％以下、残部がＦｅおよび不可避的不純物であるマルテンサイト系高Ｃｒ鋼の鋳造スラブが、鋳造後の冷却過程にある段階において、スラブ表面温度がＭｓ点まで降下しないうちにスラブを水槽に浸漬し、スラブ表面温度をＭｓ点以下にまで降下させてスラブ表層部をマルテンサイト組織としたのち、スラブを水槽から取り出し、スラブの中心部と表層部の温度差を利用してスラブ表面温度を２５０℃以上に復熱させることによりスラブ表層部のマルテンサイト組織を軟質化し、その後、常温空気中または保温カバー内にスラブを保持するマルテンサイト系高Ｃｒ鋼冷却スラブの製造方法。
【請求項２】
前記マルテンサイト系高Ｃｒ鋼が、さらにＴｉ、Ｎｂの１種以上を合計０.０５％以下の範囲で含有するものである請求項１に記載のマルテンサイト系高Ｃｒ鋼冷却スラブの製造方法。
【請求項３】
厚さ１５０ｍｍ以上のスラブにおいて、スラブを水槽から取り出すタイミングをスラブ表面温度が１００℃を下回らない時期とする請求項１または２に記載のマルテンサイト系高Ｃｒ鋼冷却スラブの製造方法。
【請求項４】
質量％で、Ｃ：０.０５〜０.５％、Ｓｉ：１％以下、Ｍｎ：１％以下、Ｐ：０.０４％以下、Ｓ：０.０４％以下、Ｃｒ：８〜１８％、Ｎ：０.１％以下、残部がＦｅおよび不可避的不純物であるマルテンサイト系高Ｃｒ鋼の鋳造スラブであって、スラブ広面の表面から少なくとも深さ１０ｍｍ以内の表層部が厚さ中心部より軟化しており、スラブ厚さ方向中心部の断面硬さＨ0（ＨＶ）とスラブ広面の表面からの深さが１０ｍｍ位置の断面硬さＨ1（ＨＶ）との差Ｈ0−Ｈ1が１００ＨＶ以上である熱間加工性の良好なマルテンサイト系高Ｃｒ鋼冷却スラブ。
【請求項５】
前記マルテンサイト系高Ｃｒ鋼が、さらにＴｉ、Ｎｂの１種以上を合計０.０５％以下の範囲で含有するものである請求項４に記載のマルテンサイト系高Ｃｒ鋼冷却スラブ。
【発明の詳細な説明】
【技術分野】
【０００１】
本発明は、マルテンサイト系高Ｃｒ鋼について、鋳造後の冷却パターンに特徴を有する冷却スラブの製造方法、およびその冷却スラブに関する。
【背景技術】
【０００２】
一般に、鋼の連続鋳造後のスラブは加熱炉に装入され、高温に加熱保持された後、熱間圧延に供される。多くの場合、加熱に要するエネルギーを極力低減することを目的として、温度ができるだけ低下しないうちにスラブは加熱炉に装入される。しかし、熱間圧延工場にて操業トラブル等が発生し、長時間にわたり生産が停止した場合には、鋳造後すぐにスラブを加熱炉に装入できなくなり、スラブが常温にまで冷却されてしまうことがある。ＳＵＳ３０４、ＳＵＳ４３０などの一般的な高Ｃｒ鋼においては、スラブが常温にまで冷却されても特に問題は生じない。
【０００３】
ところが、ＳＵＳ４２０Ｊ２などに代表されるマルテンサイト系高Ｃｒ鋼では、スラブの温度が常温まで低下する場合には冷却の過程で表層部から内部に向けて順次マルテンサイト変態が起こり、それに起因してスラブに割れが生じやすい。この割れはいわゆる「焼割れ」と呼ばれる。割れたスラブを熱延すると熱延鋼帯が破断する恐れがある。熱延工程で鋼が破断すると、ただちに操業が停止され、工場の生産性が著しく低下する。そのため、常温付近にまで冷却されて割れが発生したマルテンサイト系高Ｃｒ鋼のスラブは、そのままでは熱延に供することができず、スクラップ処理されることが多い。
【０００４】
また近年、連鋳スラブを他のメーカーあるいは他の事業所に供給し、熱延を鋳造とは別の工場で実施するケースが増加している。その場合は船舶や車両での運搬となるが、マルテンサイト系高Ｃｒ鋼では焼割れの問題があるため、鋳造後のスラブを常温にまで冷却せずに、焼割れが生じない温度域に保温した状態で運搬することが行われており、コスト増大や工程の煩雑化を招いている。
【０００５】
ステンレス鋼のスラブ割れ防止に関しては、例えば特許文献１に、フェライト単相系ステンレス鋼を対象として、スラブ冷却過程での冷却速度を遅くすべく、対象とするスラブの上下に温片スラブを配置して重ねる手法が開示されている。しかし、この方法をマルテンサイト系鋼種に適用しても、冷却過程でのマルテンサイト変態を回避することはできず、スラブの焼割れは防止できない。
【先行技術文献】
【特許文献】
【０００６】
【特許文献１】特許第４００７１６６号公報
【発明の概要】
【発明が解決しようとする課題】
【０００７】
本発明は、マルテンサイト系高Ｃｒ鋼において、鋳造後に常温付近までスラブを冷却した場合でも、割れの生じない健全なスラブが得られる新たな手法によって、熱間加工性の良好なスラブを提供することを目的とする。
【課題を解決するための手段】
【０００８】
上記目的は、質量％で、Ｃ：０.０５〜０.５％、Ｓｉ：１％以下、Ｍｎ：１％以下、Ｐ：０.０４％以下、Ｓ：０.０４％以下、Ｃｒ：８〜１８％、Ｎ：０.１％以下であり、必要に応じてさらにＴｉ、Ｎｂの１種以上を合計０.０５％以下の範囲で含有し、残部がＦｅおよび不可避的不純物であるマルテンサイト系高Ｃｒ鋼の鋳造スラブが、鋳造後の冷却過程にある段階において、スラブ表面温度がＭｓ点まで降下しないうちにスラブを水槽に浸漬し、スラブ表面温度をＭｓ点以下にまで降下させてスラブ表層部をマルテンサイト組織としたのち、スラブを水槽から取り出し、スラブの中心部と表層部の温度差を利用してスラブ表面温度を２５０℃以上に復熱させることによりスラブ表層部のマルテンサイト組織を軟質化し、その後、常温空気中または保温カバー内にスラブを保持するマルテンサイト系高Ｃｒ鋼冷却スラブの製造方法によって達成される。
【０００９】
ここで、「鋳造スラブ」とは鋳造によって得られたスラブを意味する。「冷却スラブ」とは、鋳造後に表面温度が２５０℃以下にまで冷却された状態の鋳造スラブを意味する。「スラブ表層部をマルテンサイト組織とする」とはスラブの表面から少なくとも１０ｍｍ深さまでの領域をマルテンサイト組織とすることをいう。
【００１０】
上記において、厚さ１５０ｍｍ以上のスラブにおいて、スラブを水槽から取り出すタイミングをスラブ表面温度が１００℃を下回らない時期とすることができる。
【００１１】
また本発明では、上記の化学組成を有するマルテンサイト系高Ｃｒ鋼の鋳造スラブであって、スラブ広面の表面から少なくとも深さ１０ｍｍ以内の表層部が厚さ中心部より軟化しており、スラブ厚さ方向中心部の断面硬さＨ0（ＨＶ）とスラブ広面の表面からの深さが１０ｍｍ位置の断面硬さＨ1（ＨＶ）との差Ｈ0−Ｈ1が１００ＨＶ以上である熱間加工性の良好なマルテンサイト系高Ｃｒ鋼冷却スラブが提供される。ここで、「スラブ広面」はスラブの厚さ方向両端部の表面である。
【発明の効果】
【００１２】
従来、マルテンサイト系高Ｃｒ鋼の鋳造スラブは常温付近にまで冷却すると、その冷却過程で割れを生じるという問題があったが、本発明によればこの問題が解消され、常温まで冷却した場合でも割れのない健全なスラブが得られるようになった。しかも、従来一般的な連続鋳造工程のライン構成をそのまま利用することが可能であり、新たな強制加熱も必要ない。したがった本発明は、マルテンサイト系高Ｃｒ鋼の製造性向上および製造コスト低減に寄与するものである。
【図面の簡単な説明】
【００１３】
【図１】鋳造後のスラブを空冷した場合の冷却曲線およびスラブ断面における応力状態を模式的に示した図。
【図２】鋳造後のスラブを本発明にしたがって冷却した場合の冷却曲線およびスラブ断面における応力状態を模式的に示した図。
【図３】鋳造後に常温まで冷却されたＳＵＳ４２０Ｊ２鋼スラブの表面外観写真。
【図４】鋳造後に常温まで冷却されたＳＵＳ４２０Ｊ２鋼スラブについて断面硬さをプロットしたグラフ。
【図５】スラブ表面温度について、水冷引上げ直前温度Ｔ1（℃）と復熱最高温度Ｔ2（℃）の関係を例示したグラフ。
【発明を実施するための形態】
【００１４】
一般に、マルテンサイト系高Ｃｒ鋼の焼割れ発生機構は以下のように考えられている。
図１に、鋳造後のスラブを空冷した場合の冷却曲線と、スラブの鋳造方向に垂直な断面（以下単に「スラブ断面」ということがある）における応力状態を模式的に示す。図では簡単のために、スラブ断面を「表面側」と「厚み中心側」の２つの領域に分けて示している（後述図２においても同様）。本発明で対象とするマルテンサイト系高Ｃｒ鋼は、高温ではスラブ表面側と厚み中心側いずれもオーステナイト（γ）組織を呈する。高温から冷却される過程では、スラブの表面側の方が厚み中心側よりも冷却速度が速く、温度が低くなる（ａ）。スラブ表面側がＭｓ点（マルテンサイト変態開始温度）に達すると、スラブ表面側ではマルテンサイト（α’）変態が起こる。マルテンサイト変態が起こると鋼は膨張するので、厚み中心側は、表面側の膨張によって引張応力を受ける（ｂ）。ただし、厚み中心側は周囲を拘束されているので、この段階で厚み中心側に割れが生じることはない。その後さらに冷却が進行すると、スラブの厚み中心側がＭｓ点に達してその部分でのマルテンサイト変態が起こり、厚み中心側が膨張するので、今度は表面側の方が厚み中心側の膨張によって引張応力を受ける（ｃ）。この場合、表面側はすでに高硬度で靭性に乏しいマルテンサイト組織となっているので、引張応力に起因して割れを生じてしまう。
【００１５】
そこで本発明では、表面側に先に生じたマルテンサイト組織を、復熱によって軟質化し、いわゆる焼戻しマルテンサイト組織と同様な比較的靭性のある組織状態とすることによって、上記のような表面側の割れを防止する。そのためには表面側のみを中心側より大きい冷却速度で冷却し、中心側と表面側の温度差を大きくすることが必要である。本発明ではその手段として、スラブを水槽に浸漬した後、中心側と表面側の温度差が十分に大きくなった状態で水槽から取り出す手順をとる。
【００１６】
図２に、鋳造後のスラブを水槽に浸漬した後、取り出した場合の冷却曲線と、スラブ断面における応力状態を模式的に示す。高温から冷却される過程ではスラブ表面側と厚み中心側いずれもオーステナイト（γ）組織を呈し、表面側の方が厚み中心側よりも温度が低い状態で冷却されることは図１の場合と同じである（ａ）。本発明では表面温度がＭｓ点に達する前にスラブを水槽に浸漬する。このとき表面側のみが急激に冷却され、厚み中心側との間に大きな温度差が生じる（ｂ）。この段階で表面側はマルテンサイト組織、厚み中心側はオーステナイト組織である。厚み中心側には引張応力が付与されるが、周囲を拘束されているので割れは生じない。水槽に浸漬した後、表面側と厚み中心側との温度差が十分に大きいうちにスラブを水槽から取り出す。そうすると両者の温度差によって、表面側の部位は表面へ逃げる熱流量より厚み中心側から受ける熱流量の方が大きくなり、温度が上昇する（ｃ）。本明細書では、この現象を「復熱」と呼んでいる。復熱によって表面側のマルテンサイト組織が２５０℃以上に昇温されると焼戻し現象が起こり、表面側のマルテンサイト組織は軟質化して靭性が付与された状態となる。その後、空冷あるいは保温カバー内での徐冷を行うと、厚み中心部がＭｓ点以下の温度となってマルテンサイトに変態した際に、表面側は引張応力を受ける（ｄ）。しかし、表面側のマルテンサイト組織は既に軟質化され靭性が付与されているので、割れの発生が回避される。
【００１７】
図３に、本発明の適用対象であるマルテンサイト系ステンレス鋼ＳＵＳ４２０Ｊ２の連続鋳造スラブについて、常温までの冷却過程を空冷のみとした場合、および本発明に従って水槽に浸漬したのち取り出す工程を挿入した場合の、得られたスラブの表面外観写真を示す。写真の上下方向がスラブの長手方向（鋳造方向）に対応する。空冷のみを行ったスラブ（図３（ａ））には表面に大きな割れが認められたのに対し、本発明に従って得られたスラブ（図３（ｂ））には割れは観測されなかった。なお、図３（ｂ）の例は後述表２に示すＡ−２である。
【００１８】
図４は、図３に示した各スラブについて断面硬さを測定し、表面（広面）からの距離で整理したものである。空冷したスラブ（●プロット）は表面近傍から中心部まで硬さは６４０ＨＶ程度でほぼ一定である。一方、本発明にしたがって表面側を復熱により再昇温させたスラブ（○プロット）では、表面から深さ１５ｍｍまでの表層部では硬さが５１０ＨＶ程度に軟質化しており、深さ５０ｍｍ程度で空冷のみのスラブと同等の硬さとなる。発明者らの詳細な調査によれば、スラブ厚さ方向中心部の断面硬さをＨ0（ＨＶ）、スラブ広面の表面からの深さが１０ｍｍ位置の断面硬さをＨ1（ＨＶ）とするとき、両者の差Ｈ0−Ｈ1が１００ＨＶ以上となるように軟質化された表層部を持つマルテンサイト系高Ｃｒ鋼の鋳造スラブは、常温まで冷却された段階で熱間圧延の障害となるような表面の割れがなく、また熱間圧延の加熱に供するまでの間の取扱いにおいてスラブに衝撃が加えられた場合でも一般的なオーステナイト系やフェライト系の鋼種と同様に良好な表面性状が維持されるので、良好な熱間加工性が実現できる。
【００１９】
図５に、スラブ表面温度について、水冷引上げ直前温度Ｔ1（℃）と復熱最高温度Ｔ2（℃）の関係を調査した結果を例示する。常温まで冷却後にスラブ表面に割れが生じていたものを×印、割れが生じていなかったものを○印でプロットしてある。図５のデータは後述表２のＡ鋼の例である。水冷引上げ直前温度Ｔ1は、スラブを水槽から取り出す直前のスラブ表面温度である。水冷引上げ直前温度Ｔ1が高いほど（すなわち水槽中の浸漬時間が短いほど）、復熱最高温度Ｔ2が高くなる。しかし、スラブ表面の復熱最高温度Ｔ2が２５０℃に達しなかった場合には焼割れを安定して回避することができない。表面温度２５０℃未満では表層部のマルテンサイト組織が十分に軟質化されず、靭性が改善されないからである。
【００２０】
ただし、マルテンサイト組織を単に２５０℃以上の温度に保持すれば靭性が改善されるわけではない。例えばＳＵＳ４２０Ｊ２の場合Ｍｓ点は３００℃付近にあるので、鋳造後の冷却を空冷のみで行った場合（図１のような冷却曲線の場合）でも、Ｍｓ点で生じたマルテンサイトはその後しばらくの間２５０℃以上の温度域に保持されることになる。しかし、そのような熱履歴ではマルテンサイト組織を軟質化することはできない。そのことは、図４の●プロットからわかるとおりである。したがって、軟質化されたマルテンサイト組織を得るためには、マルテンサイト組織を再度「昇温」させる熱履歴が必要となるのである。厚さ１５０ｍｍ以上のスラブであれば、水槽に浸漬して、水冷引上げ直前温度Ｔ1を１００℃以上とすることによって復熱最高温度Ｔ2は２５０℃以上とすることが可能となる。Ｔ2とＴ1の温度差Ｔ2−Ｔ1は１００℃以上とすることが好ましい。スラブ厚さが１５０ｍｍ以上の場合、Ｔ2が２５０℃以上となるような温度パターンにおいては、通常、自然にＴ2−Ｔ1は１００℃以上となる。
【００２１】
一方、スラブ表面の引上げ直前温度Ｔ1がＭｓ点（図５の例では約３００℃）より高い場合は、復熱時に表層部がオーステナイト組織のままであり、その後の冷却過程で図１と同様のメカニズムによって割れが生じる。復熱最高温度Ｔ2の上限は特に定める必要はないが、例えば５００℃以下の範囲に管理しても構わない。
【００２２】
スラブを水槽から取り出すタイミング（すなわち浸漬時間）は、予めその製造ラインにおいて予備実験により冷却曲線のデータを求めておき、それに基づいて設定することができる。
【００２３】
本発明で対象とする鋼種は、上記の化学組成を有するマルテンサイト系高Ｃｒ鋼である。この組成域には公知の種々のマルテンサイト系ステンレス鋼などが含まれる。
【実施例】
【００２４】
表１に示すマルテンサイト系高Ｃｒ鋼を溶製し、連続鋳造設備を用いて厚さ２００ｍｍ、幅１０４０ｍｍの断面寸法で鋳造し、連続鋳造設備の後段で長さ７ｍ間隔で溶断して、鋳造スラブを得た。スラブの冷却過程において種々の条件で水槽に浸漬したのち取り出す操作を行い、その後、空気中で常温まで放冷して、冷却スラブを得た。Ｍｓ点は各鋼種とも３００℃前後である。水槽に浸漬を開始したときの表面温度は４００〜７００℃の範囲であり、各例ともＭｓ点より高い温度である。表面温度の測定は放射温度計を用いて行った。別途熱電対をスラブ表面に取り付けて測定した測温データを基に放射率等の測定条件を較正してある。各冷却スラブについて表面を観察して割れの有無を調べ、割れが認められなかったものを○、割れが認められたものを×と評価し、○評価を合格とした。表２にスラブの冷却条件および結果を示す。なお、断面硬さを調べた結果、本発明例のものはいずれも前述のＨ0−Ｈ1の値が１００ＨＶ以上であることを確認している。
【００２５】
【表１】
2010209416.tif 000003
【００２６】
【表２】
2010209416.tif 000004
【００２７】
表２から判るように、本発明例では、表層部をマルテンサイト組織とした後の復熱によりＴ2を２５０℃以上にしたことにより、割れのない健全な冷却スラブが得られた。表面温度の上昇量Ｔ2−Ｔ1は１００℃以上であった。
【００２８】
これに対し、比較例であるＡ−４、Ｂ−４、Ｃ−４、Ｄ−４は空冷のみで常温まで冷却したことによりスラブに割れが生じた。Ａ−５、Ｂ−５、Ｃ−５、Ｄ−５は水槽への浸漬時間が短すぎたのでＴ1がＭｓ点より高くなり、水槽中でマルテンサイト変態が起こらなかったことによりその後の冷却過程でスラブに割れが生じた。Ａ−６、Ｂ−６、Ｃ−６、Ｄ−６は水槽への浸漬時間が長すぎたのでＴ2が２５０℃を下回り、表層部のマルテンサイト組織が十分に軟質化しなかったことによりその後の冷却過程でスラブに割れが生じた。
【図１】
2010209416.tif 000005
【図２】
2010209416.tif 000006
【図４】
2010209416.tif 000007
【図５】
2010209416.tif 000008
【図３】
2010209416.tif 000009